(57)【要約】【課題】ワークの研磨において、安定して一定の平坦度、研磨代均一性が得られる研磨ヘッドの製造方法及び研磨装置を提供することを目的とする。【解決手段】少なくとも、  ＪＩＳ  Ａ硬度が４０〜９０°のゴム材料でラバー膜を成形して剛性リングに接着する工程と、前記ラバー膜が接着された剛性リングと中板とを結合した状態で、前記剛性リングの下端面との接着部分の前記ラバー膜の下面部の周方向の平面度を測定し、該測定した平面度が４０μｍ以下となるものを選別する工程とを有し、該選別された平面度が４０μｍ以下のラバー膜が接着された剛性リング及び該剛性リングに結合された前記中板とを用いて研磨ヘッドを製造することを特徴とする研磨ヘッドの製造方法。【選択図】  図１
2010247254.tif 000002
【特許請求の範囲】
【請求項１】
少なくとも、環状の剛性リングと、該剛性リングの少なくとも下端面に均一の張力で接着されたラバー膜と、前記剛性リングに結合され、前記ラバー膜と前記剛性リングとともに空間部を形成する中板と、前記空間部の圧力を変化させる圧力調整機構とを具備し、前記ラバー膜の下面部にワークの裏面を保持し、該ワークの表面を定盤上に貼り付けた研磨布に摺接させて研磨する研磨ヘッドの製造方法であって、少なくとも、
ＪＩＳ  Ａ硬度が４０〜９０°のゴム材料で前記ラバー膜を成形して前記剛性リングに接着する工程と、
前記ラバー膜が接着された剛性リングと前記中板とを結合した状態で、前記剛性リングの下端面との接着部分の前記ラバー膜の下面部の周方向の平面度を測定し、該測定した平面度が４０μｍ以下となるものを選別する工程とを有し、
該選別された平面度が４０μｍ以下のラバー膜が接着された剛性リング及び該剛性リングに結合された前記中板とを用いて研磨ヘッドを製造することを特徴とする研磨ヘッドの製造方法。
【請求項２】
前記成形時のラバー膜の線収縮係数が０．２％以下のものを用い前記剛性リングに接着することを特徴とする請求項１に記載の研磨ヘッドの製造方法。
【請求項３】
前記ラバー膜の厚さを０．５〜２．５ｍｍとすることを特徴とする請求項１又は請求項２に記載の研磨ヘッドの製造方法。
【請求項４】
前記ラバー膜の成形及び前記剛性リングへの接着を、前記剛性リングが設置された注型金型内にゴム材料を注入することによって行うことを特徴とする請求項１乃至請求項３のいずれか１項に記載の研磨ヘッドの製造方法。
【請求項５】
少なくとも、定盤上に貼り付けられた研磨布と、該研磨布上に研磨剤を供給するための研磨剤供給機構と、請求項１乃至請求項４のいずれか１項に記載の製造方法により製造した研磨ヘッドを具備し、該研磨ヘッドでワークの裏面を保持して前記ワークの表面を研磨するものであることを特徴とする研磨装置。
【発明の詳細な説明】
【技術分野】
【０００１】
本発明は、ワークの表面を研磨する際にワークを保持するための研磨ヘッドを製造する方法、及びその方法で製造された研磨ヘッドを備えた研磨装置に関し、特には、ラバー膜でワークを保持する研磨ヘッドの製造方法及びその製造された研磨ヘッドを備えた研磨装置に関する。
【背景技術】
【０００２】
シリコンウェーハ等のワークの表面を研磨する装置として、ワークを片面ずつ研磨する片面研磨装置と、両面を同時に研磨する両面研磨装置とがある。
一般的な片面研磨装置は、例えば図８に示したように研磨布８９が貼り付けられた定盤８８と、研磨剤供給機構９０と、研磨ヘッド８２等から構成されている。このような研磨装置８１では、研磨ヘッド８２でワークＷを保持し、研磨剤供給機構９０から研磨布８９上に研磨剤を供給するとともに、定盤８８と研磨ヘッド８２をそれぞれ回転させてワークＷの表面を研磨布８９に摺接させることにより研磨を行う。
【０００３】
ワークを片面研磨加工により平坦化させるためのワーク保持方法として、より平坦で、かつ高剛性な円盤状のプレートにワックス等の接着剤を介してワークを貼り付ける方法があるが、特にワーク全面に対して均一な研磨加工代を必要とする場合には、ワーク保持部を高剛性な円盤状のプレートの代わりにラバー膜とし、該ラバー膜の背面に空気等の加圧流体を流し込み、均一の圧力でラバー膜を膨らませて研磨布にワークを押圧する、いわゆるラバーチャック方式が使用されている。（例えば、特許文献１参照）
【０００４】
従来のラバーチャック方式の研磨ヘッドの構成の一例を模式的に図７に示す。この研磨ヘッド１０２の要部は、環状剛性リング１０４と、剛性リング１０４に接着されたラバー膜１０３と、剛性リング１０４に結合された中板１０５とからなる。剛性リング１０４と、ラバー膜１０３と、中板１０５とによって、密閉された空間１０６が画成される。また、ラバー膜１０３の下面部の周辺部には、剛性リング１０４と同心に環状のテンプレート１１４が具備される。また、中板１０５の中央には圧力調整機構１０７により加圧流体を供給するなどして空間の圧力を調節する。また、中板１０５を研磨布１０９方向に押圧する図示しない押圧手段を有している。
【０００５】
ラバー膜１０３の材質としては、特許文献２にゴム硬度１０〜１００、引張強度３〜２０ＭＰａ、引張伸度５０〜１０００％、厚み０．２〜３ｍｍの物性を示す弗素系ゴム、ブチルゴム、クロロプレンゴム、ウレタンゴム、シリコンゴム等の様々なゴム材料が提案されている。
また、 剛性リング１０４の材質としては、特許文献２にステンレス製、アルミ製の金属製の材料が提案されている。 
また、ラバー膜１０３を剛性リング１０４上に形成する方法として、特許文献２に剛性リング１０４と可撓性ゴム塊を金型に入れて１５０℃〜１８５℃に加熱し、型締め圧１〜２００トンで圧縮成形して形成する方法が開示されている。
【０００６】
このようにして構成された研磨ヘッド１０２を用いて、ラバー膜１０３の下面部でバッキングパッド１１３を介してワークＷを保持するとともに、テンプレート１１４でワークＷのエッジ部を保持し、中板１０５を押圧して定盤１０８の上面に貼り付けられた研磨布１０９にワークＷを摺接させて研磨加工が行われる。
【先行技術文献】
【特許文献】
【０００７】
【特許文献１】特開平５−６９３１０号公報
【特許文献２】特開２００５-７５２１号公報
【発明の概要】
【発明が解決しようとする課題】
【０００８】
このような、従来の研磨ヘッド１０２を用いてワークＷの研磨を行うことにより、ワークＷ全面の研磨代の均一性が向上する場合もあったが、研磨ヘッド１０２のラバー膜１０３が接着された剛性リング１０４によっては、研磨代均一性、ワークの平坦度が大幅に悪化することがあり、研磨後のワークＷの平坦度を安定に保てないという問題があった。
【０００９】
本発明は前述のような問題に鑑みてなされたもので、ワークの研磨において、安定して一定の平坦度、研磨代均一性が得られる研磨ヘッドの製造方法及び研磨装置を提供することを目的とする。
【課題を解決するための手段】
【００１０】
上記目的を達成するために、本発明によれば、少なくとも、環状の剛性リングと、該剛性リングの少なくとも下端面に均一の張力で接着されたラバー膜と、前記剛性リングに結合され、前記ラバー膜と前記剛性リングとともに空間部を形成する中板と、前記空間部の圧力を変化させる圧力調整機構とを具備し、前記ラバー膜の下面部にワークの裏面を保持し、該ワークの表面を定盤上に貼り付けた研磨布に摺接させて研磨する研磨ヘッドの製造方法であって、少なくとも、ＪＩＳ  Ａ硬度が４０〜９０°のゴム材料で前記ラバー膜を成形して前記剛性リングに接着する工程と、前記ラバー膜が接着された剛性リングと前記中板とを結合した状態で、前記剛性リングの下端面との接着部分の前記ラバー膜の下面部の周方向の平面度を測定し、該測定した平面度が４０μｍ以下となるものを選別する工程とを有し、該選別された平面度が４０μｍ以下のラバー膜が接着された剛性リング及び該剛性リングに結合された前記中板とを用いて研磨ヘッドを製造することを特徴とする研磨ヘッドの製造方法が提供される。
【００１１】
このように、少なくとも、ＪＩＳ  Ａ硬度が４０〜９０°のゴム材料で前記ラバー膜を成形して前記剛性リングに接着する工程と、前記ラバー膜が接着された剛性リングと前記中板とを結合した状態で、前記剛性リングの下端面との接着部分の前記ラバー膜の下面部の周方向の平面度を測定し、該測定した平面度が４０μｍ以下となるものを選別する工程とを有し、該選別された平面度が４０μｍ以下のラバー膜が接着された剛性リング及び該剛性リングに結合された前記中板とを用いて研磨ヘッドを製造すれば、ラバー膜は全周が平坦な剛性リングの下端面に接着され、ラバー膜の肉厚も全周にわたってより平坦なものとなるので、研磨中のワークに異常な変形を発生させることなく、ラバー膜から均一な圧力でワークを押圧でき、ワーク全面に均一な研磨代を得ることができ、安定して一定の平坦度を得ることができる研磨ヘッドを製造することができる。
【００１２】
このとき、前記成形時のラバー膜の線収縮係数が０．２％以下のものを用い前記剛性リングに接着することが好ましい。
このように、前記成形時のラバー膜の線収縮係数が０．２％以下のものを用い前記剛性リングに接着すれば、ラバー膜が接着された剛性リングと中板とを結合した状態のラバー膜の下面部の周方向の平面度をより４０μｍ以下にし易くすることができる。これにより、ラバー膜の平面度が４０μｍ以下となるものを選別する工程における工程時間が長くなるのを抑制することができる。
【００１３】
またこのとき、前記ラバー膜の厚さを０．５〜２．５ｍｍとすることが好ましい。
このように、前記ラバー膜の厚さを０．５ｍｍ以上とすれば、ワークの研磨時に研磨布から受ける摩擦抵抗によりラバー膜がよじれてしまうのを抑制することができる研磨ヘッドとなる。また、２．５ｍｍ以下とすれば、成形時にラバー膜の肉厚ばらつきをより確実に小さくすることができ、ラバー膜が接着された剛性リングと中板とを結合した状態のラバー膜の下面部の周方向の平面度をより４０μｍ以下にし易くすることができる。これにより、ラバー膜の平面度が４０μｍ以下となるものを選別する工程における工程時間が長くなるのを抑制することができる。また、より確実にワーク全面に均一な研磨代を得ることができる研磨ヘッドとなる。
【００１４】
またこのとき、前記ラバー膜の成形及び前記剛性リングへの接着を、前記剛性リングが設置された注型金型内にゴム材料を注入することによって行うことができる。
このように、前記ラバー膜の成形及び前記剛性リングへの接着を、前記剛性リングが設置された注型金型内にゴム材料を注入することによって行えば、高精度な金型を用いてその金型の精度を効率良くラバー膜に転写することができ、ラバー膜の肉厚ばらつきの発生をより効果的に抑制することができる。
【００１５】
また、本発明によれば、少なくとも、定盤上に貼り付けられた研磨布と、該研磨布上に研磨剤を供給するための研磨剤供給機構と、本発明に係る製造方法により製造した研磨ヘッドを具備し、該研磨ヘッドでワークの裏面を保持して前記ワークの表面を研磨するものであることを特徴とする研磨装置が提供される。
このように、本発明に係る製造方法により製造した研磨ヘッドを具備し、該研磨ヘッドでワークの裏面を保持して前記ワークの表面を研磨する研磨装置であれば、研磨代均一性、ワークの平坦度が悪化すること無く、安定して良好な平坦性を確保してワークを研磨することができるものとなる。
【発明の効果】
【００１６】
本発明では、少なくとも、ＪＩＳ  Ａ硬度が４０〜９０°のゴム材料で前記ラバー膜を成形して前記剛性リングに接着する工程と、前記ラバー膜が接着された剛性リングと前記中板とを結合した状態で、前記剛性リングの下端面との接着部分の前記ラバー膜の下面部の周方向の平面度を測定し、該測定した平面度が４０μｍ以下となるものを選別する工程とを有し、該選別された平面度が４０μｍ以下のラバー膜が接着された剛性リング及び該剛性リングに結合された前記中板とを用いて研磨ヘッドを製造するので、ラバー膜は全周が平坦な剛性リングの下端面に接着され、ラバー膜の肉厚も全周にわたってより平坦なものとなるので、研磨中のワークに異常な変形を発生させることなく、ラバー膜から均一な圧力でワークを押圧でき、ワーク全面に均一な研磨代を得ることができ、安定して一定の平坦度を有するワークを得ることができる研磨ヘッドを製造することができる。
【図面の簡単な説明】
【００１７】
【図１】本発明に係る研磨装置の一例を示した概略図である。
【図２】本発明に係る研磨ヘッドの製造方法において得られる中板と剛性リングが結合された状態で剛性リングの下端面との接着部分のラバー膜下面部の周方向の平面度の測定結果の一例を示した図である。
【図３】実施例１での、アルミナ製剛性リングを用いて、６８°シリコーンゴムを使用し注型法でラバー膜厚み１ｍｍを成形して研磨ヘッドを製造した場合の剛性リング単体平面度、ラバー膜平面度、および、その製造した研磨ヘッドを使用した場合の研磨代均一性の結果を示す図である。
【図４】実施例２での、ステンレス製剛性リングを用いて、６８°シリコーンゴムを使用し注型法でラバー膜厚み１ｍｍを成形して研磨ヘッドを製造した場合の剛性リング単体平面度、ラバー膜平面度、および、その製造した研磨ヘッドを使用した場合の研磨代均一性の結果を示す図である。
【図５】比較例での、ステンレス製剛性リングを用いて、８０°エチレンプロピレンゴム（ＥＰＤＭ）を使用し圧縮法でラバー膜厚み１ｍｍを成形して研磨ヘッドを製造した場合の剛性リング単体平面度、ラバー膜平面度、および、その製造した研磨ヘッドを使用した場合の研磨代均一性の結果を示す図である。
【図６】実施例１、２、比較例での、ラバー膜平面度、および、各研磨ヘッドを使用した場合の研磨代均一性の結果を示す図である。
【図７】従来の研磨ヘッドの一例を示す概略図である。
【図８】従来の片面研磨装置の一例を示す概略図である。
【発明を実施するための形態】
【００１８】
以下、本発明について実施の形態を説明するが、本発明はこれに限定されるものではない。
従来の研磨ヘッドを用い、ラバー膜の下面部にワークを保持してワークの研磨を行った際、使用した研磨ヘッドによっては、研磨代均一性、ワークの平坦度が大幅に変化してしまい、安定したワークの平坦度が得られないという問題があった。
【００１９】
そこで、本発明者らは、このような問題が生じる原因について、鋭意実験及び検討を行った。
その結果、本発明者らは、以下のことを見出した。すなわち、研磨が安定して実施可能なＪＩＳ  Ａ硬度が４０〜９０°までのゴム材料を用いたラバー膜の場合、ワークの研磨代均一性はワーク裏面が貼り付けられているラバー膜の下面部の平面度に影響を受けるが、ラバー膜単体での下面部の平面度は、そのラバー膜を成形する際に使用する金型の表面精度に依存する。また、その使用する金型の表面精度は機械加工機の加工精度に依存し、ラバー膜単体であれば特に問題なく１０μｍ程度の平面度が達成可能である。
【００２０】
しかしながら、ラバー膜はその外周部が剛性リングの表面に接着され固定されているため、該固定部分の周方向の平面度がラバー膜全体の平面度に大きな影響を与えることが分かった。さらに、研磨ヘッドを実際に研磨に使用する際の状態と同一である、すなわち中板と剛性リングが結合された状態での剛性リングの下端面との接着部分のラバー膜の下面部の周方向の平面度がワークの研磨代均一性に大きな影響を与えていることが分かった。
【００２１】
さらに、本発明者らは、この平面度は中板と剛性リングが結合された状態での剛性リングの周方向の平面度とラバー膜の周方向の肉厚ばらつきによって決定されるため、その両方の平面度の改善に関して、鋭意実験及び検討を行い、ラバー膜のＪＩＳ  Ａ硬度が４０〜９０°までのゴム材料を用いた場合における、中板と剛性リングが結合された状態での前記ラバー膜の下面部の周方向の平面度とワークの研磨代均一性との関係を明らかにし、本発明を完成させた。
【００２２】
図１に、本発明に係る研磨ヘッドの製造方法により製造した研磨ヘッド及びその研磨ヘッドを具備する本発明の研磨装置の一例を示す。 
図１に示すように、研磨装置１は研磨ヘッド２、定盤８を具備している。この定盤８は円盤形であり、上面にワークＷを研磨する研磨布９が貼り付けられている。そして、定盤８の下部には、駆動軸１１が垂直に連結され、その駆動軸１１の下部に連結された定盤回転モータ（不図示）によって回転するようになっている。
【００２３】
この定盤８の上方に、本発明の研磨ヘッドの製造方法により製造した研磨ヘッド２が設置されている。研磨ヘッド２は、環状の剛性リング４と、剛性リング４の少なくとも下端面に均一の張力で形成されたラバー膜３と、剛性リング４に例えばボルト等で結合された中板５とを備える。これら剛性リング４と、ラバー膜３と、中板５とによって、密閉された空間６が形成されている。また、研磨ヘッド２は、この空間部６の圧力を変化させる圧力調整機構７を具備している。そして、中板５の中央には、圧力調整機構７に連通する圧力調整用の貫通孔１２が設けられており、圧力調整機構７により加圧流体を供給するなどして空間部６の圧力を調整することができるようになっている。また、研磨ヘッド２は、その軸周りに回転可能となっている。
【００２４】
また、研磨ヘッド２では、中板５と剛性リング４が結合された状態で剛性リング４の下端面との接着部分のラバー膜３の下面部の周方向の平面度が４０μｍ以下となっている。ここで、この平面度は、本発明において以下のように定義される。
すなわち、剛性リング４上の外周部、中央部、内周部の３ケ所を、ＪＩＳ  Ａ硬度で４０〜９０°までのゴム材料において安定測定が行える最小測定力５０ｍｍＮで全周を均等に３６等分した点を測定し、各３周部に対して、その測定した３６点から最小自乗法で仮想平面を作成し、この仮想平面に対して平行で測定した最小値、最大値を含む平面と仮想平面の距離を平面度とし、この各３周部の各平面度の平均平面度を上記平面度と定義する。
図２は、このようにして定義した平面度を、市販の３次元測定機を用いて測定した結果の一例を示す図である。
【００２５】
ここで、研磨ヘッド２に用いられる剛性リング４と中板５の材質は、特に限定されることはないが、その両方が結合された状態で剛性リング４の下端面との接着部分のラバー膜３の下面部の周方向の平面度を４０μｍ以下とするため、高平坦加工が可能なものであることが好ましく、例えば、ステンレス、チタン、アルミ等の金属、あるいはセラミックス等の剛性材料とすることができる。特に、アルミナ等のセラミックス製であれば、高剛性で形状が経時変化しにくいため好ましい。
【００２６】
またここで、研磨ヘッド２に用いられるラバー膜３の材質は、ＪＩＳ  Ａ硬度が４０〜９０°のゴム材料である。このように、４０°以上の硬度のゴム材料を用いれば、ワークＷの研磨時に研磨布９から摩擦抵抗を受けてラバー膜３によじれが発生してしまうのを抑制することができ、ワークＷの平坦度の悪化を抑制することができるものとなる。また、硬度が９０°以下のものを用いれば、ワークＷの研磨時にラバー膜３の下面部がワークＷの裏面に完全に倣うことができるので、圧力むらの発生を抑制することができ、ワークＷの平坦度の悪化を抑制することができるものとなる。
【００２７】
また、研磨ヘッド２は、ラバー膜３の下面部の周辺部に研磨中にワークＷが外れないようにワークＷのエッジ部を保持するための環状のテンプレート１４が配設されたものとすることができる。この場合、テンプレート１４は剛性リング４と同心となるようにし、ラバー膜３の下面部の外周部に沿って、下方に突出するように配設することができる。
ここで、テンプレート１４の下端面の高さは、保持されたワークＷの下端面の高さと同じか、あるいはワークＷの下端面の高さよりも、例えば１０μｍ程度僅かに下方に突出しているようにすることができる。
このようにテンプレート１４を配設すれば、ワーク外周部の圧力分布を緩和することができ、ワーク外周部の過研磨が防止され、ワークの研磨代均一性を向上させることができるものとなる。
【００２８】
また、テンプレート１４は、その外径が少なくとも剛性リング４の内径よりも大きいもので、かつ、その内径が剛性リング４の内径よりも小さいものとすることができる。 
このようにすれば、ワーク全面にかかる押圧力をより均一にして研磨することができる。 
またここで、テンプレート１４の材質は、ワークＷを汚染せず、かつ、キズや圧痕をつけないために、ワークＷよりも柔らかく、研磨中に研磨布９と摺接されても磨耗しにくい、耐磨耗性の高い材質であることが好ましい。
【００２９】
またこのとき、ラバー膜３の下面にバックキングパッド１３を貼設することができる。バッキングパッド１３は、水を含ませてワークＷを貼り付け、ラバー膜３のワーク保持面にワークＷを保持するものである。ここで、バッキングパッド１３は、例えば発泡ポリウレタン製とすることができる。このようなバッキングパッド１３に含まれる水の表面張力によりワークＷを確実に保持することができるものとなる。
なお、図１では、テンプレート１４が直接ラバー膜３に接着される様態を示したが、本発明は、テンプレート１４がラバー膜３にバッキングパッド１３等を介して接着される場合を排除するものではない。
【００３０】
また、図１に示すように、研磨装置１は定盤８の上方に研磨用のスラリーを供給するための研磨剤供給機構１０、及び中板５を研磨布９に押圧する手段（不図示）を有している。
【００３１】
このようにして構成された研磨装置１を用いて、図示しない中板押圧手段により中板５を定盤８上に貼り付けられた研磨布９の方向に押圧し、研磨剤供給機構１０を介して研磨剤を供給しながら、ワークＷを研磨布９に摺接させてワークＷの表面を研磨するものとなっている。ここで、中板押圧手段は、例えば、エアシリンダーなどを用いて中板５を全面にわたって均一の圧力で押圧できるものが好ましい。
【００３２】
このように、本発明に係る研磨装置１を用いてワークＷを研磨することにより、研磨代均一性、ワークの平坦度が悪化すること無く、安定して良好な平坦性を確保してワークを研磨することができる。
【００３３】
次に、本発明に係る研磨ヘッドの製造方法について説明する。 
上記したように本発明に係る製造方法で製造する研磨ヘッドは、例えば、図１に示すように、少なくとも、環状の剛性リング４と、該剛性リング４の少なくとも下端面に均一の張力で形成されたラバー膜３と、剛性リング４に結合されラバー膜３と剛性リング４とともに空間部６を形成する中板５と、空間部６の圧力を変化させる圧力調整機構７とを具備する構成となっている。
【００３４】
本発明に係る研磨ヘッドの製造方法は、以下に示すような、少なくとも、ＪＩＳ  Ａ硬度が４０〜９０°のゴム材料でラバー膜３を成形して剛性リング４に接着する工程と、ラバー膜３が接着された剛性リング４と中板５とを結合した状態で、剛性リング４の下端面との接着部分のラバー膜３の下面部の周方向の平面度を測定し、該測定した平面度が４０μｍ以下となるものを選別する工程とを有している。
まず、ＪＩＳ  Ａ硬度が４０〜９０°のゴム材料を用い、ラバー膜３を成形して剛性リング４に接着する。ここで、ラバー膜３の剛性リング４への接着は、剛性リング４と中板５とを結合した状態で行うこともできるし、単体の剛性リング４にラバー膜３を接着してから剛性リング４と中板５とを結合しても良い。
【００３５】
次に、剛性リング４と中板５とを結合した状態でラバー膜３の下面部の周方向の平面度の測定を行う。ここで、ラバー膜３の下面部の周方向の平面度の測定は、以下のようにして行うことができる。すなわち、市販の３次元測定機を用い、剛性リング４上の外周部、中央部、内周部の３箇所を、ＪＩＳ  Ａ硬度で４０〜９０°までのゴム材料において安定測定が行える最小測定力５０ｍｍＮで全周を均等に３６等分した点を測定し、各３周部に対して、その測定した３６点から最小自乗法で仮想平面を作成し、この仮想平面に対して平行で測定した最小値、最大値を含む平面と仮想平面の距離を平面度とし、この各３周部の各平面度の平均平面度を上記平面度とする。
【００３６】
このようにして測定したラバー膜３の周方向の平面度が４０μｍ以下となっていない場合には、例えば、ラバー膜３の成形、接着をやり直したり、剛性リング４、及び／又は中板５を別のものに交換してからラバー膜３の成形、接着をやり直したりしてその平面度が４０μｍ以下となるものを選別する。
そして、選別された平面度が４０μｍ以下のラバー膜３が接着された剛性リング４及び該剛性リング４に結合された中板５とを用いて空間部６を形成する。
次に圧力調整機構７を中板５の上方に配設する。この工程は従来と同様の方法で行うことができる。
【００３７】
このように、少なくとも、ＪＩＳ  Ａ硬度が４０〜９０°のゴム材料でラバー膜３を成形して剛性リング４に接着する工程と、ラバー膜３が接着された剛性リング４と中板５とを結合した状態で、剛性リング４の下端面との接着部分のラバー膜３の下面部の周方向の平面度を測定し、該測定した平面度が４０μｍ以下となるものを選別する工程とを有し、該選別された平面度が４０μｍ以下のラバー膜３が接着された剛性リング４及び該剛性リング４に結合された中板５とを用いて研磨ヘッドを製造すれば、ラバー膜３は全周が平坦な剛性リング４の下端面に接着され、ラバー膜３の肉厚も全周にわたってより平坦なものとなるので、研磨中のワークＷに異常な変形を発生させることなく、ラバー膜３から均一な圧力でワークＷを押圧でき、ワークＷ全面に均一な研磨代を得ることができ、安定して一定の平坦度を有するワークを得ることができる研磨ヘッドを製造することができる。
【００３８】
このとき、ラバー膜３の周方向の平面度の測定を行う前に、まず、剛性リング４単体の下端面の周方向の平面度を上記と同様にして測定し、その測定値が４０μｍ以下となるものを事前に選別するようにしても良いし、中板５と結合された状態の剛性リング４の下端面の周方向の平面度を上記と同様にして測定して、その測定値が４０μｍ以下でない場合に例えば別の剛性リング４、あるいは、別の中板５を用いる等して、その剛性リング４の平面度の測定値が４０μｍ以下となるものを事前に選別するようにしても良い。
【００３９】
このように剛性リング４単体、又は中板５と結合された状態の剛性リング４の下端面の周方向の平面度を測定して、４０μｍ以下となるものを事前に選別するようにすれば、ラバー膜３の下面部の周方向の平面度を４０μｍ以下にし易くすることができ、ラバー膜３の再成形の回数を減らして工程時間が長くなるのを抑制することができる。
【００４０】
ここで、剛性リング４と中板５として、高平坦加工が可能な材質のものを用いるのが好ましく、例えば、ステンレス、チタン、アルミ等の金属、あるいはセラミックス等の剛性材料を用いることができる。また、このような材質の剛性リング４を用いれば、ラバー膜３の下面部の周方向の平面度が４０μｍ以下となるものを選別する工程において、ラバー膜３の成形、接着を繰返し行うことができる。また、特に高剛性で形状が経時変化しにくいアルミナ等のセラミックス製の剛性リング４であれば、ラバー膜３の成形、接着を繰返し行っても剛性リング４の下端面の平面度の悪化を抑制することができ、さらに金属製のものよりも剛性リング４単体の平面度は安定しており、かつ、より高精度化が可能であるので好ましい。
【００４１】
またここで、ラバー膜３として、高精度な金型を使用した成形方法を用いることが可能なゴム材料からなるものを用いることが好ましく、例えば、エチレンプロピレンゴム、シリコーンゴム等を使用できる。このようなゴム材料を用いれば、ラバー膜３を成形し、剛性リング４に接着する際にラバー膜３の肉厚ばらつきをより確実に小さくすることができ、剛性リング４の下端面との接着部分のラバー膜３の下面部の周方向の平面度を４０μｍ以下にし易くすることができ、工程時間が長くなるのを抑制することができる。
【００４２】
またこのとき、成形時のラバー膜３の線収縮係数が０．２％以下のものを用い剛性リング４に接着することが好ましい。
このように、成形時のラバー膜３の線収縮係数が０．２％以下のものを用い剛性リング４に接着すれば、高精度な金型を使用して誤差を小さくして成形することができ、ラバー膜３が接着された剛性リング４と中板５とを結合した状態のラバー膜３の下面部の周方向の平面度をより４０μｍ以下にし易くすることができ、工程時間が長くなるのを抑制することができる。
【００４３】
またこのとき、ラバー膜３の厚さを０．５〜２．５ｍｍとすることが好ましい。
このように、ラバー膜３の厚さを０．５ｍｍ以上とすれば、ワークＷの研磨時に研磨布９から受ける摩擦抵抗によりラバー膜３がよじれてしまうのを抑制することができるものとなる。また、２．５ｍｍ以下とすれば、成形時にラバー膜３の肉厚ばらつきを確実に小さくすることができ、ラバー膜３が接着された剛性リング４と中板５とを結合した状態のラバー膜３の下面部の周方向の平面度をより４０μｍ以下にし易くすることができ、工程時間が長くなるのを抑制することができる。また、ラバー膜３の肉厚ばらつきを小さくした研磨ヘッドであれば、ワークＷの研磨時において、ワークＷ全面に均一な研磨代を得ることができる。
【００４４】
またこのとき、ラバー膜３の成形及び剛性リング４への接着を、剛性リング４が設置された注型金型内にゴム材料を注入することによって行うことができる。
このように、ラバー膜３の成形及び剛性リング４への接着を、剛性リング４が設置された注型金型内にゴム材料を注入することによって行えば、高精度な金型を用いてその金型の精度を効率良くラバー膜３に転写することができ、ラバー膜３の肉厚ばらつきの発生を抑制することができる。
【００４５】
また、ラバー膜３の下面部の周辺部に、研磨中にワークＷが外れないようにワークＷのエッジ部を保持するための環状のテンプレート１４を配設することができる。この場合、テンプレート１４は、剛性リング４と同心となるようにし、ラバー膜３の下面部の外周部に沿って、下方に突出するように配設することができる。
【００４６】
ここで、テンプレート１４の下端面の高さは、保持された時のワークＷの下端面の高さと同じか、あるいはワークＷの下端面の高さよりも、例えば１０μｍ程度僅かに下方に突出しているようにすることができる。
このように、テンプレート１４を配設すれば、ワーク外周部にかかる過剰な圧力分布を緩和することができ、ワークＷの周辺部における過研磨を防止して研磨代均一性を向上することができる研磨ヘッドとすることができる。
【００４７】
またここで、テンプレート１４として、その外径が少なくとも剛性リング４の内径よりも大きいもので、かつ、その内径が剛性リング４の内径よりも小さいものを用いることができる。
このようなものを用いれば、ワークＷ全面にかかる押圧力をより均一にして研磨することができる研磨ヘッドとすることができる。
【００４８】
またここで、テンプレート１４の材質は、ワークＷを汚染せず、かつ、キズや圧痕をつけないために、ワークＷよりも柔らかく、研磨中に研磨布９と摺接されても磨耗しにくい、耐磨耗性の高い材質のものを用いるのが好ましい。
【００４９】
またこのとき、ラバー膜３の下面に、例えば発泡ポリウレタン製のバッキングパッド１３を貼設することができる。このようなバッキングパッド１３を設けて水を含ませる事で、バッキングパッド１３に含まれる水の表面張力によりワークＷを確実に保持することができる研磨ヘッドとすることができる。
【実施例】
【００５０】
以下、本発明の実施例及び比較例を示して本発明をより具体的に説明するが、本発明はこれらに限定されるものではない。
【００５１】
（実施例１）
図１に示すような研磨ヘッドを本発明に係る製造方法で製造し、その研磨ヘッドを研磨装置に搭載した。ワークＷとして、直径３００ｍｍ、厚み７７５μｍのシリコン単結晶ウェーハを用意し、研磨を行った。なお、使用したシリコン単結晶ウェーハは、その両面に予め研磨を施し、エッジ部にも研磨を施したものである。
【００５２】
まず、外径３６０ｍｍのアルミナ製の剛性リングを２ケ製作し、ラバー膜を接着する下端面の平面度を市販の３次元測定機で測定した。測定条件は、ラバー膜を接着した後に測定する条件と同一で、前記の２ケの剛性リング上の外周部、中央部、内周部の３ケ所を測定力５０ｍｍＮで全周を均等に３６等分した点を測定し、前記各３周部に対して、前記３６点から最小自乗法で仮想平面を作成し、この仮想平面に対して平行で測定した最小値、最大値を含む平面と仮想平面の距離を平面度とし、前記各３周部の各平面度の平均平面度を該剛性リング単体の平面度とした。
【００５３】
図３に測定した剛性リング単体の平面度の結果を示す。テストＮｏ．０００１のアルミナ製剛性リングの単体平面度は２μｍ、テストＮｏ．０００２のアルミナ製剛性リングの単体平面度は２μｍであった。
次にステンレス製の中板と前記のアルミナ製剛性リングとをボルトで結合し、前記と同様にして剛性リングの平面度を測定し、該平面度の値が４０μｍ以下であることを確認した。測定後、剛性リングにラバー膜を形成するため、中板を取り外した。
【００５４】
ラバー膜には、注型成形が可能なＪＩＳ  Ａ硬度が６８°シリコーンゴムを使用し、ゴムは二液硬化型で混合直後には粘度が１３７Ｐａ・ｓの液状のものを用いた。２ケのアルミナ製剛性リングに厚さ１ｍｍのラバー膜を形成するため、注型成形用の金型を用意し、金型内部に剛性リングと中子を所定の位置に設置した。シリコーンゴムを混錬真空脱泡後に金型に注いだ。この際、シリコーンゴムの線収縮率は２３℃、２４時間後で０．２％以下であった。
【００５５】
金型に注いだシリコーンゴムが硬化後、剛性リングを金型から取り出し、ラバー膜の表面に気泡、キズ等がないか目視で確認後、中板を再び剛性リングにボルトで結合し、該ラバー膜の下面部の周方向の平面度を市販の３次元測定機で上述した方法で測定した。
図３に測定したラバー膜の平面度の結果を示す。図３に示すように、テストＮｏ．０００１のラバー膜の平面度は８μｍ、テストＮｏ．０００２のラバー膜の平面度は１０μｍであり、両方とも平面度の値が４０μｍ以下となっており、良好な結果となった。
【００５６】
次に、それぞれの剛性リングのラバー膜の下面に、ワーク保持用の市販のテンプレートアセンブリを貼り付けた。このテンプレートアセンブリは、外径３５５ｍｍの両面テープ付きの発泡ポリウレタン製のシートであるバックキングパッドに外径３５５ｍｍ、内径３０２ｍｍのガラスクロス入りエポキシ樹脂積層板を両面テープで接着して構成したものを使用した。
【００５７】
このような本発明に係る研磨ヘッドの製造方法で製造した研磨ヘッドを備えた、図１に示すような研磨装置を用いて、直径３００ｍｍ、厚み７７５μｍのシリコン単結晶ウェーハの研磨を行った。
研磨の際には、研磨剤としてコロイダルシリカを含有するｐＨ１０〜１１のアルカリ溶液を使用し、研磨布として市販のポリウレタンを表面に含浸した不織布タイプの研磨布を使用し、研磨ヘッドと定盤はそれぞれ３１ｒｐｍ、２９ｒｐｍで回転させた。ワークＷの研磨荷重（押圧力）は１５ＫＰａとし、研磨時間を５分とした。
このようにして研磨を行ったシリコン単結晶ウェーハについて、研磨代均一性を評価した。なお、研磨代均一性は、市販のシリコンウェーハ専用の平坦度測定機を用いて、研磨前後のシリコン単結晶ウェーハの厚みを最外周部２ｍｍ幅分を除外した領域を１０００点以上測定し、その各測定点で研磨代を計算し、該ウェーハの研磨代均一性を以下の式で求めた。
研磨代均一性（％）＝（最大研磨代−最小研磨代）／（全点の平均研磨代）
【００５８】
図３に研磨代均一性の結果を示す。テストＮｏ．０００１では、研磨代均一性が４．２％に、テストＮｏ．０００２では、研磨代均一性が５．０％となり、両方とも良好な結果となった。
以上により、本発明に係る製造方法で製造した研磨ヘッドを具備した、本発明の研磨装置を用いれば、ワークの研磨において、安定して一定の平坦度、研磨代均一性が得られることが確認できた。
【００５９】
（実施例２）
剛性リングの材質をステンレス製とした以外、実施例１と同様にして本発明の製造方法で研磨ヘッドを２ケ製造し、その研磨ヘッドを具備した研磨装置でシリコン単結晶ウェーハを研磨し、実施例１と同様な評価を行った。
図４にこれらの結果を示す。図４に示すように、テストＮｏ．０００３のステンレス製剛性リングの単体平面度は８μｍ、テストＮｏ．０００４のステンレス製剛性リングの単体平面度は７μｍであった。実施例１のアルミナ製剛性リングの結果よりは若干悪いものの、両方とも平面度の値が４０μｍ以下であった。
また、図４に示すように、剛性リングと中板とを結合した状態でのラバー膜の平面度の結果は、テストＮｏ．０００３で２６μｍ、テストＮｏ．０００４で１９μｍであった。このように、両方ともラバー膜の平面度は４０μｍ以下であった。
【００６０】
また、図４に示すように、テストＮｏ．０００３の研磨ヘッドでは、研磨代均一性が８．５％、テストＮｏ．０００４の研磨ヘッドでは、研磨代均一性が５．９％であった。図４に示すように実施例１の結果と比べ微小なうねりが観察されるが、大きく均一性を悪化させておらず、実施例１とほぼ同レベルの良好な研磨代均一性が得られた。
【００６１】
（比較例）
剛性リングの材質をステンレス製とし、ラバー膜の材質として、注型成形が不可能であり、実施例１で使用した６８°シリコーンゴムとほぼ同等の応力−歪み特性を示す８０°エチレンプロピレンゴムを使用し、ラバー膜の平面度が４０μｍを越えるものを用いて研磨ヘッドを２ケ製造し、実施例１と同様な評価を行った。
図５にこれらの結果を示す。図５に示すように、テストＮｏ．０００５のステンレス製剛性リングの単体平面度は８μｍ、テストＮｏ．０００６のステンレス製剛性リングの単体平面度は９μｍであった。実施例１のアルミナ製剛性リングよりは悪い結果となったが、実施例２のステンレス製剛性リングとは同レベルの平面度であった。
【００６２】
次にステンレス製の中板とステンレス製剛性リングとをボルトで結合し、前記と同様にして剛性リングの平面度を測定し、該平面度の値が４０μｍ以下であることを確認した。測定後、剛性リングにラバー膜を形成するため、中板を取り外した。そして、２ケのステンレス製剛性リングのそれぞれに厚さ１ｍｍのラバー膜を形成するため、圧縮成形用の金型を用意し、金型内部に剛性リングと中子を所定の位置に設置した。エチレンプロピレンゴムを混錬後にゴム塊を金型内部に充填し、そのゴムが軟化する温度以上に金型を加熱し、圧縮成形した。この際、ゴムの線収縮率は２３℃、２４時間後で０．２％を超えていた。
【００６３】
エチレンプロピレンゴムが硬化後、剛性リングを金型から取り出し、ラバー膜の表面に気泡、キズ等がないか目視で確認後、剛性リングと中板とを結合した状態でのラバー膜の平面度を上記と同様の方法で測定した。
図５にラバー膜の平面度の測定結果を示す。図５に示すように、テストＮｏ．０００５のステンレス製剛性リングのラバー膜の平面度は６７μｍ、テストＮｏ．０００６のステンレス製剛性リングのラバー膜の平面度は４１μｍであり、両方ともラバー膜の平面度の値が４０μｍを越えていた。そして、これらのラバー膜、剛性リング、及び中板を用いて研磨ヘッドの製造を継続した。
【００６４】
このようなラバー膜、剛性リング、及び中板を用いて製造した研磨ヘッドを具備した研磨装置を用い、実施例１と同様のシリコンウェーハを研磨し、研磨代均一性を評価した。
図５に研磨代均一性の結果を示す。図５に示すように、テストＮｏ．０００５の研磨ヘッドでは、研磨代均一性が１７．３％に、テストＮｏ．０００６の研磨ヘッドでは、１２．７％となった。両方とも、ラバー膜の平面度が４０μｍを超えていたため、シリコンウェーハの外周部の研磨代にうねりが観察され、これにより、均一性を大幅に悪化させていた。
図６に実施例１、２、比較例の研磨結果を示した。図６に示すように、ラバー膜の平面度の悪化に従い、研磨代均一性が悪化していることが分かる。特に、ラバー膜の平面度が４０μｍ超えると、シリコンウェーハの外周部の研磨代にうねりが観察され、均一性が急激に悪化していることが分かる。
【００６５】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
例えば、本発明に係る製造方法で製造する研磨ヘッドは、図１に示した態様に限定されず、例えば、中板の形状等は適宜設計すればよい。
また、研磨装置の構成も図１に示したものに限定されず、例えば、本発明に係る製造方法で製造した研磨ヘッドを複数備えた研磨装置とすることもできる。
【符号の説明】
【００６６】
１…研磨装置、２…研磨ヘッド、３…ラバー膜、４…剛性リング、
５…中板、６…空間部、７…圧力調整機構、８…定盤、９…研磨布、
１０…研磨剤供給機構、１１…駆動軸、１２…貫通孔、１３…バッキングパッド、
１４…テンプレート、Ｗ…ワーク。
【図１】
2010247254.tif 000003
【図２】
2010247254.tif 000004
【図３】
2010247254.tif 000005
【図４】
2010247254.tif 000006
【図５】
2010247254.tif 000007
【図６】
2010247254.tif 000008
【図７】
2010247254.tif 000009
【図８】
2010247254.tif 000010